(57)【要約】外面がナイフ突刺し受け面であって緩く織られた布を含み、内面が防弾層を含む、層化構造物の組合せがナイフ突刺しおよび弾道の脅威の両方からの保護のために開示される。【特許請求の範囲】
【請求項１】
０．６５未満の布ち密度因子に織られた、複数の緩く織られた耐ナイフ突刺し性布層を含む外面と複数の防弾層を含む内面とを含む耐ナイフ突刺し性防弾物品であって、前記外面がナイフ突刺し脅威に対する受け面である前記物品の面であることを特徴とする物品。
【請求項２】
前記耐ナイフ突刺し性層がアラミド糸から織られた布を含み、かつ０．２から０．６５の布ち密度因子に織られた布を有することを特徴とする請求項１に記載の物品。
【請求項３】
前記アラミド糸がパラ−アラミド糸であることを特徴とする請求項２に記載の物品。
【請求項４】
前記糸が１００から４０００デシテックスの線密度を有することを特徴とする請求項２に記載の物品。
【請求項５】
前記布層が、２％より大きい破断伸度、デシテックス当たり１５０グラムより大きい弾性率、およびデシテックス当たり１０グラムより大きいテナシティを示す繊維から製造されることを特徴とする請求項１に記載の物品。
【請求項６】
前記布層が、２％より大きい破断伸度、デシテックス当たり１５０グラムより大きい弾性率、およびデシテックス当たり１０グラムより大きいテナシティを示す繊維から製造されることを特徴とする請求項２に記載の物品。
【請求項７】
前記防弾層の糸が織られていることを特徴とする請求項１に記載の物品。
【請求項８】
前記防弾層の糸が不織であることを特徴とする請求項１に記載の物品。
【請求項９】
前記防弾層の糸がパラ−アラミドであることを特徴とする請求項１に記載の物品。
【発明の詳細な説明】
【０００１】
発明の背景
発明の分野
弾道の（ｂａｌｌｉｓｔｉｃ）脅威からの保護のために製造された柔軟な衣服がナイフによる突刺しに対して必ずしも有効ではないことは周知である。逆もまた真である−耐ナイフ突刺し性（ｋｎｉｆｅ　ｓｔａｂ　ｒｅｓｉｓｔａｎｔ）物品は弾道の脅威に対して必ずしも有効ではない。本発明は、柔軟であって、ナイフ突刺しの脅威および弾道の脅威の両方からの保護を提供する物品に関する。
【０００２】
先行技術の説明
１９９７年４月２２日に発行された、Ｃｈｉｏｕらの出願に関する米国特許第５，６２２，７７１号は、特に低い線密度を有する、強固に織られたアラミド糸から製造された耐貫通性物品を開示している。
【０００３】
１９９３年１月７日に公開された国際公開第９３／００５６４号は、高いテナシティのパラ−アラミド糸から織られた布の層を用いる防弾構造物を開示している。
【０００４】
１９９５年９月６日に公開された欧州特許出願第６７０，４６６号は、耐ナイフ突刺し性がポリマー樹脂中に鎖かたびらを埋め込むことによって付与される防弾および耐突刺し性システムを記載している。
【０００５】
１９９７年１１月３日に出願された米国特許出願第０８／９６３，０９４号（ＫＢ−４１８０−Ａ）は、脅威受け面でなければならない、強固に織られた糸からなる外面と防弾性材料からなる内面とを有する耐氷割り用きり貫通性の複合材を開示している。
【０００６】
発明の概要
本発明は、複数の緩く織られた耐ナイフ突刺し性布層を含む外面と複数の防弾層を含む内面とを含む耐ナイフ突刺し性防弾物品に関する。
発明の詳細な説明
【０００７】
本発明の保護物品は、短剣、台所ナイフ、バタフライナイフ、骨抜き用小型ナイフなどのようなナイフおよびナイフ刃による貫通からの保護ならびに弾道の脅威からの保護の二重の保護を提供するために特に開発された。警察官および保安要員が同じ保護服でナイフ突刺しの脅威および弾道の脅威の両方から同時に保護されることが相変わらずより重要になりつつある。かかる衣服は、十分な着心地の良さを保証してその衣服が喜んで着用されるように、できる限り柔軟でなければならない。本発明者は本明細書においてこのことを考慮して耐ナイフ突刺し性物品および防弾物品について調査研究し、それらの物品の組合せに関して驚くべき発見をした。
【０００８】
突刺しによる貫通脅威からの保護の改善に関して相当な努力が過去に費やされてきた。そして、仮説はこれまで、改善された耐突刺し性はより強固に織られた布の使用から得られるであろうというものであった。
【０００９】
本発明者は、本明細書において、ナイフ突刺しに関する限り、その仮説は正しくないことを見いだした。本発明者は、緩い織り方で織られた布複合材が、全く驚くべきことに、ナイフ突刺しによる貫通に対して改善された抵抗性を示すことを発見した。
【００１０】
本発明者は、本明細書において、物品の布を製造するのに用いられる糸が０．６５未満のち密度因子に織られた場合に、布複合材の耐ナイフ突刺し貫通性が劇的に改善されることを発見した。０．２０ほどの低いち密度因子が改善された耐ナイフ突刺し性を与えるであろうと考えられる。本発明までは、耐貫通性布は強固に織られていたか、またはマトリックス樹脂が浸み込んでいたか、またはその両方であった。現行の技術的理解とは完全に逆の努力で、本発明者は本明細書において、低い布ち密度因子を有する、マトリックス樹脂なしの布が改善された耐ナイフ突刺し貫通性を示すことを発見した。任意の低下したち密度因子を有するいかなる布もいくらかの改善を示すことが期待されるが、最大の改善は０．６５未満で０．２０より大きいち密度因子で見いだされる。ち密度因子がさらに０．２０よりも下に低下するとき、布の織り方が非常に緩くなるので、許容できないほど高い面密度が有効な保護のために必要となるであろう。
【００１１】
防弾服は保護布のいくつかの層を用いて一般に製造され、そのいくつかの層はほぼ常に、相対的に固定された位置に隣接層の面を保持するように一緒に締め付けられている。保護複合材中の隣接層が一緒に保持されていない場合に、耐ナイフ突刺し貫通性が改善されることが見いだされた。隣接層が一緒に密に縫い合わされる場合、耐ナイフ突刺し貫通性は低下する。
【００１２】
本発明は、本明細書において、堅い板または小板なしの、および布材料に浸み込んだマトリックス樹脂なしの柔軟な織布からもっぱら構築されている。本発明の物品は、匹敵するナイフ突刺し保護を提供する先行技術の耐貫通性構築物よりも、より柔軟で、重さがより軽く、タッチがよりソフトで、着用するのにより着心地がよく、および一層しなやかである。
【００１３】
本発明の布は、全体にまたは部分的に、デシテックス（ｄｔｅｘ）当たり少なくとも１０グラムのテナシティおよびデシテックス当たり少なくとも１５０グラムの引張弾性率を有する糸から製造される。かかる糸は、アラミド、ポリオレフィン、ポリベンゾオキサゾール、ポリベンゾチアゾールなどから製造することができる。
【００１４】
「アラミド」は、少なくとも８５％のアミド（−ＣＯ−ＮＨ−）結合が２つの芳香環に直接連結しているポリアミドを意味する。適したアラミド繊維は、人造繊維−科学および技術（Ｍａｎ−Ｍａｄｅ　Ｆｉｂｅｒｓ−Ｓｃｉｅｎｃｅ　ａｎｄ　Ｔｅｃｈｎｏｌｏｇｙ）、第２巻、繊維形成芳香族ポリアミド（Ｆｉｂｅｒ−Ｆｏｒｍｉｎｇ　Ａｒｏｍａｔｉｃ　Ｐｏｌｙａｍｉｄｅｓ）という題の節、２９７ページ、Ｗ．Ｂｌａｃｋら、Ｉｎｔｅｒｓｃｉｅｎｃｅ　Ｐｕｂｌｉｓｈｅｒｓ、１９６８年に記載されている。アラミド繊維はまた、米国特許第４，１７２，９３８号、同第３，８６９，４２９号、同第３，８１９，５８７号、同第３，６７３，１４３号、同第３，３５４，１２７号および同第３，０９４，５１１号にも開示されている。
【００１５】
添加剤をアラミドと共に使用することができるし、また、１０重量％ほどまでの他のポリマー材料をアラミドと混合できること、またはアラミドのジアミンに置き換わった１０％ほどの他のジアミンもしくはアラミドの二価酸塩化物に置き換わった１０％ほどの他の二価酸塩化物を有するコポリマーを使用できることが分かった。
【００１６】
パラ−アラミドは、本発明のアラミド糸繊維の中で主要なポリマーであり、ポリ（ｐ−フェニレンテレフタルアミド）（ＰＰＤ−Ｔ）は好ましいパラ−アラミドである。ＰＰＤ−Ｔとは、ｐ−フェニレンジアミンとｐ−テレフタル酸塩化物とのモル対モル重合から生成するホモポリマーを、またｐ−フェニレンジアミンと共に少量の他のジアミンおよびｐ−テレフタル酸塩化物と共に少量の他の二価酸塩化物の組込みから生成するコポリマーをも意味する。一般則として、他のジアミンおよび二価酸塩化物が重合反応を妨害する反応性基を持っていないという条件付きで、ｐ−フェニレンジアミンまたはｐ−テレフタル酸塩化物の約１０モル％ほどまでの量で、または多分わずかにより高い量で、他のジアミンおよび他の二価酸塩化物を使用することができる。ＰＰＤ−Ｔはまた、例えば、２，６−ナフタロイル塩化物またはクロロ−もしくはジクロロテレフタル酸塩化物または３，４’−ジアミノジフェニルエーテルのような他の芳香族ジアミンおよび他の芳香族二価酸塩化物の組込みから生成するコポリマーをも意味する。ＰＰＤ−Ｔの作製は、米国特許第３，８６９，４２９号、同第４，３０８，３７４号および同第４，６９８，４１４号に記載されている。
【００１７】
「ポリオレフィン」とは、ポリエチレンまたはポリプロピレンを意味する。ポリエチレンとは、１００万より大きい分子量の主として線状のポリエチレン材料を意味し、それは、主鎖炭素原子１００個当たり５改質単位を超えない少量の鎖分枝またはコモノマーを含有してもよいし、そのほかに混合されたアルケン−１−ポリマー、特に低密度ポリエチレン、ポリプロピレンなどのような、約５０重量％以下の１個または複数個のポリマー添加剤、または一般に組み込まれる酸化防止剤、潤滑剤、紫外線遮断剤、着色剤などのような低分子量添加剤も含有してもよい。かかるものは、一般に伸びきり鎖ポリエチレン（ＥＣＰＥ）として公知である。同様に、ポリプロピレンは、好ましくは１００万より大きい分子量の主として線状のポリプロピレン材料である。高分子量線状ポリオレフィン繊維は市販されている。ポリオレフィン繊維の作製は米国特許第４，４５７，９８５号において論じられている。
【００１８】
ポリベンゾオキサゾールおよびポリベンゾチアゾールは好ましくは次の構造の単量体単位から構成される。
【化１】
2004503740.tif 000002
【００１９】
窒素原子に結合して示される芳香族基は複素環であってもよいが、それらは好ましくは炭素環である。また、それらは縮合のまたは非縮合の多環系であってもよいが、それらは好ましくは単環の六員環である。ビス−アゾールの主鎖に示された基は好ましいパラ−フェニレン基であり、その基は、ポリマーの作製を妨害しない任意の二価の有機基により置換されてもよいし、または基が全くなくてもよい。例えば、その基は１２個までの炭素原子の脂肪族、トリレン、ビフェニレン、ビス−フェニレンエーテルなどであってもよい。
【００２０】
本発明の繊維を製造するのに使用されるポリベンゾオキサゾールおよびポリベンゾチアゾールは、少なくとも２５個の単量体単位、そしてより好ましくは少なくとも１００個の単量体単位を有するべきである。ポリマーの作製およびそれらのポリマーの紡糸は、国際公開第９３／２０４００号に開示されている。
【００２１】
「布ち密度因子」および「カバーファクター」は、布の織り方の密度に与えられた名称である。カバーファクターは、織り方の幾何学的配置に関係がある、布の糸により覆われた布の総表面積の百分率を示す計算値である。カバーファクターを計算するのに使用される方程式は次の通りである（製織：糸の布への変換（Ｃｏｎｖｅｒｓｉｏｎ　ｏｆ　Ｙａｒｎｓ　ｔｏ　Ｆａｂｒｉｃ）、Ｌｏｒｄ　ａｎｄ　Ｍｏｈａｍｅｄ、Ｍｅｒｒｏｗにより出版された（１９８２年）、１４１〜１４３ページから）。
ｄｗ＝布中のたて糸の幅
ｄｆ＝布中のよこ糸の幅
ｐｗ＝たて糸のピッチ（単位長さ当たりの端部）
ｐｆ＝よこ糸のピッチ
【数１】
2004503740.tif 000003
【００２２】
布の織り方の種類によっては、たとえ布の糸が互いに近接して位置していても、最大カバーファクターはずいぶん低いかもしれない。その理由のために、織り方締まりのより有用な指標は「布ち密度因子」と呼ばれる。布ち密度因子は、カバーファクターの関数として最大織り方締まりと比較される布の織り方の尺度である。
【数２】
2004503740.tif 000004
【００２３】
例えば、平織布に対して可能である最大カバーファクターは０．７５であり、０．６８という実際のカバーファクターを有する平織布は、従って、０．９１という布ち密度因子を有するであろう。
【００２４】
一般則として、柔軟な防弾物品は、指定の脅威に対して有効であるのに十分な層の状態で、高いテナシティと靭性とを有する糸材料から製造された布の層を用いて製造される。防弾保護用の布は一般に、比較的高い線密度を有する糸を使用し、織られるとき、製織の硬直さから生じる糸繊維の損傷を回避するために極端に堅い織り方を避けることを除いて、織り方の締まりについてはほとんど考慮しない。
【００２５】
耐ナイフ突刺し性材料と防弾材料とを利用する、本発明の特定の組合せは、良好な防弾保護と、その組合せの個々の成分の耐ナイフ突刺し性の合計から期待されるであろうよりもはるかに大きい耐ナイフ突刺し性とを示す。本発明の組合せの個々の成分には外面および内面が含まれる。
【００２６】
外面には、高強度繊維の糸から製造された、複数の比較的緩く織られた布層が含まれ、ここで、糸は一般にデシテックス当たり少なくとも１０グラム（デニール当たり１１．１グラム）のテナシティを有する。テナシティには上限はないが、デシテックス当たり約５グラムのテナシティより下では、糸は有意の保護のための十分な強さを示さない。糸の弾性率が余りにも低いと、布が過剰に伸長し、銃弾または突刺し中のナイフの動きを有効に抑えないという結果になるので、本明細書で使用される糸は、少なくとも１５０ｇ／デシテックスの引張弾性率を持たなければならない。引張弾性率には上限はない。これらの糸中の個々のフィラメントは、０．２から８デシテックス、好ましくは０．７から２．５デシテックスの線密度を有する。外面の層はアラミド、ポリオレフィン、ポリベンゾオキサゾール、ポリベンゾチアゾール、または他のポリマーから製造することができる。外面の層にとって好ましい材料はパラ−アラミド糸である。外面布に対しては、平織、千鳥綾織、かご織、朱子織、綾織などを含む、通常用いられる織り方のいずれも使用することができる。本発明の耐ナイフ突刺し性材料にとって好ましい織り方は綾織および朱子織ならびに千鳥綾織含むそれらの変形である。それらは平織よりもより柔軟で、しなやかであり、複雑な曲線および表面により良く適合することができるので、時折４−ハーネス朱子織として知られている。外面中の糸にとって好ましい線密度は１００から４０００デシテックスであり、それらの糸は好ましくは０．２から０．６５の布ち密度因子に織られる。
【００２７】
本発明の改善されたナイフ突刺し保護の理由は十分に理解されていないが、緩く編まれた布中の糸は動かされるが、突刺し中の刃との接触によって切断されないので、それはナイフ刃からのエネルギーの吸収に関係すると考えられる。
【００２８】
本発明の耐突刺し性材料の織られた物品の単層は、耐ナイフ突刺し貫通性の尺度および、それゆえ、保護の程度を提供するであろうが、最終製品には複数の層が必要とされる。本発明がその最も明白な、驚くべき改善を示すのは、少なくとも１ｋｇ／ｍ２の総面密度を有する、複数の低いち密度因子の布層を使用する場合である。本発明の物品が複数の層中に一緒に配置された場合、物品が互いに貼り付けられず、それによって隣接する層間での相対的な動きを可能にする場合に、本発明の物品が驚くほど有効な耐貫通性を与えることが発見された。本発明の保護的構造の構築はまた、一般にアラミドステープルファイバーから製造された前述の織布およびフェルト材料の複数の層を含んでもよい。フェルトは平方メートル当たり２００から４０００グラム、好ましくは平方メートル当たり５００から１０００グラムの密度のものでありうる。隣接する層または物品は端部で締め付けられてもよいし、または物品の厚さに比べて比較的大きな間隔で、いくつかの緩い層間結合があってもよい。例えば、約１５センチメートルよりも大きいポイント間隔での層対層結合は、この用途のために、層を一緒に保持する手段が実質的にないものとして役に立つであろう。層の表面上に一緒に縫い付けられた層は、より有効な防弾保護を提供するかもしれないが、かかる縫い付けは、層間に不動を引き起こし、そして完全には理解されない理由で、単層試験に基づく期待に比べると、層の耐ナイフ貫通性を実際には低下させる。
【００２９】
いろいろな標準が全世界で作成され、使用されてきたが、一般に、ナイフ突刺し保護についての標準は、２０ジュールよりも大きい耐ナイフ貫通性を義務付けている。本発明の複合材は比較的低い面密度でそのレベルを達成する。また、低いち密度因子の結果として、この複合材は柔軟で通気性があり、そして有効な保護服成分として着心地の良さの点で体型に適合することができる。複合材の面密度が増加すると、ナイフ突刺し保護はもちろん改善されるが、本発明者は、保護服の嵩高さ性が増大し、着心地の良さが低下するために、約２０ｋｇ／ｍ２より上の面密度では、実質的な便益はほとんど達成されないと推定している。
【００３０】
内面には、防弾保護を提供する繊維状材料の複数の層が含まれる。内面の層は、織られたものでも不織でもありうるし、不織である場合、一方向の、単一織りなどでありうる。層は、アラミド、ポリオレフィン、ポリベンゾオキサゾール、ポリベンゾチアゾール、または防弾保護のために通常用いられる他のポリマーから製造することができる。この内面の層にとって好ましい構成物は、１００から４０００デシテックスの線密度を有する織られたパラ−アラミド糸である。織られる場合、かご織、朱子織、または綾織のような他の織り方タイプを使用できるが、約０．９０より大きい布ち密度因子への平織が好ましい。好ましいパラ−アラミドはポリ（ｐ−フェニレンテレフタルアミド）である。
【００３１】
外面用および内面用の、本発明の布に使用される糸は、デシテックス当たり１０グラムより大きいそしてデシテックス当たり５０グラム以上ほどのテナシティ、少なくとも２％そして６％以上の破断伸度ならびに少なくともデシテックス当たり１５０グラムそしてデシテックス当たり２０００グラムまたはそれより大きいほどの弾性率を示すべきである。
【００３２】
外面と内面との組合せは、その２つを、所望のように、その間にあるまたはその外にある他の層材料と一緒に対面関係で配置することによって行われる。外面と内面との間に配置されてもよい他の層材料には、例えば、クッション材料、接着材料、防水加工材料などが含まれる。
【００３３】
本発明に従った外面と内面との組合せは、個々に取り上げられた外面および内面が示すであろう耐ナイフ突刺し性の合計よりもはるかに大きい耐ナイフ突刺し性を生み出すことが発見された。非常に注目すべきことに、本発明から外れたやり方での外面と内面との組合せは個々の面の耐ナイフ突刺し性の合計よりもはるかに低い耐ナイフ突刺し性を与えることもまた発見された。
【００３４】
はっきり言えば、そして実施例に示されるであろうように、外面と突刺し脅威に対する受け面として用いられる内面との組合せにおいては、耐ナイフ突刺し性は単独で取られた個々の面の耐ナイフ突刺し性の合計よりもはるかに小さい。その同じ組合せについて、外面が突刺し脅威に対する受け面として用いられる場合には、耐ナイフ突刺し性は、単独で取られた個々の面の耐ナイフ突刺し性の合計よりもはるかに大きい。
【００３５】
本発明の要点は、異なる層材料の組合せが、１つのやり方で配置された場合には意外にも不満足な結果をもたらし、別のやり方で配置された場合には意外にも良好な結果をもたらすことを発見したことにある。本発明の組合せの外面は、最大の耐ナイフ突刺し性を有する面であり、本発明の目的のためには、ナイフ突刺し脅威により一撃を加えられるべき面でなければならない。
【００３６】
試験方法
線密度
既知の長さの糸を秤量することによって糸の線密度を測定する。用語「デシテックス」は糸１０，０００メートルのグラム単位での重量と定義される。
【００３７】
実際の作業では、試験の開始前に糸試料の測定したデシテックス値、試験条件、および試料識別をコンピューターに入力し、コンピューターは、糸が切れる時の糸の荷重−伸度曲線を記録し、次に特性値を計算する。
【００３８】
引張特性
引張特性について試験する糸を先ず順化させ、次に、１．１の撚り係数まで撚る。糸の撚り係数（ＴＭ）は次のように定義される。
ＴＭ＝（撚り／ｃｍ）（デシテックス）１／２／３０．３
【００３９】
試験すべき糸を２５℃、５５％相対湿度で最低１４時間順化させ、それらの条件で引張試験を実施する。インストロン試験機（Ｉｎｓｔｒｏｎ　Ｅｎｇｉｎｅｅｒｉｎｇ　Ｃｏｒｐ．、Ｃａｎｔｏｎ、マサチューセッツ州）で試験糸を切断することによって、テナシティ（切断強さ）、破断伸度、および弾性率を測定する。
【００４０】
２５．４ｃｍの糸ゲージ長および５０％伸び／分の伸長速度を用いて、ＡＳＴＭ　Ｄ２１０１−１９８５で定義されているように、テナシティ、伸度、および初期弾性率を測定する。弾性率を応力−歪み曲線の１％伸びでの勾配から計算する。弾性率は１％伸び（絶対）でのグラム単位の応力に１００を掛け、試験糸の線密度で割ったものに等しい。
【００４１】
靭性
弾性率試験実施からの応力−歪み曲線を用いて、糸切断のポイントまでの応力−歪み曲線の下の面積（Ａ）として靭性を測定する。それは通常測面計を用いて測定され、平方センチメートル単位での面積を与える。デシテックス（Ｄ）は、「線密度」の項で上述したものである。靭性（Ｔｏ）は次式で計算される。
Ｔｏ＝Ａ×（ＦＳＬ／ＣＦＳ）（ＣＨＳ／ＣＳ）（１／Ｄ）（１／ＧＬ）
ここで、
ＦＳＬ＝グラム単位でのフルスケール荷重
ＣＦＳ＝センチメートル単位でのチャートのフルスケール
ＣＨＳ＝ｃｍ／分単位でのクロスヘッド速度
ＣＳ＝ｃｍ／分単位でのチャート速度
ＧＬ＝センチメートル単位での試験片のゲージ長
【００４２】
靭性を直接計算するために、ディジタル化された応力／歪みデータをもちろんコンピューターに入力してもよい。結果はｄＮ／テックス（ｔｅｘ）単位でのＴｏである。１．１１１を掛けると、ｇ／デニールに変換される。長さの単位が全てにわたって同じの場合、上の方程式は、力（ＦＳＬ）およびＤに対して選ばれたものによってのみ決定される単位で、Ｔｏをコンピューター計算する。
【００４３】
耐貫通性
英国の警察科学開発部門により１９９９年に発行された「身体甲冑についての耐ＰＳＤＢ突刺し性標準（ＰＳＤＢ　Ｓｔａｂ　Ｒｅｓｉｓｔａｎｃｅ　Ｓｔａｎｄａｒｄ　ｆｏｒ　Ｂｏｄｙ　Ａｒｍｏｒ）」に明記されるような、ロックウェル硬度が５２〜５５で、全長１０ｃｍ、厚さ２ｍｍのＰＳＤＢ　Ｐ１片刃を用いて、布の複数の層に関して耐ナイフ突刺し貫通性を測定する。ＰＳＤＢ　Ｐ１刃を使用し、前述の耐ＰＳＤＢ突刺し性標準に従って、６ｍｍネオプレンの４つの層、３０ｍｍＰｌａｓｔａｚｏｔｅフォームの１つの層、および６ｍｍゴムの２つの層からなる複合材料を裏材料として使用したことを除いて、Ｈ．Ｐ．Ｗｈｉｔｅ　Ｌａｂ．，Ｉｎｃ．からのＨＰＷ落下試験ＴＰ−０４００．０３（１９９４年１１月２８日）に従って試験を実施する。試験中の試料を通って７ｍｍ未満の貫通が達成されるまで、４．５４キログラム（１０ポンド）に増量したＰＳＤＢ　Ｐ１ナイフをいろいろな高さから落下させて、裏材料上に置いた試験試料に衝突させる。貫通高さにおけるエネルギーからのキログラム−メートルに９．８１を掛けることにより貫通エネルギー（ジュール）として結果を報告する。
【００４４】
防弾性能
裏材料の代わりにＲｏｍａ　Ｐｌａｓｔｉｌｉｎａ　Ｎｏ．１モデリング粘土の使用および発射体の選択を除いては、ＭＩＬ−ＳＴＤ−６６２ｅに従って次のように多層パネルの防弾試験を行い、防弾限界（Ｖ５０）を求める。すなわち、試験すべきパネルを、ピンと張った、試験発射体の経路に垂直なパネルを保持するための試料取付台の中に配置する。発射体は、９ｍｍ全金属ジャケット拳銃の重さ１２４グレーンの銃弾であり、異なる速度で発射体を発射することができる試験銃身から発射される。各パネルに向けた最初の発射は、もっともらしい防弾限界（Ｖ５０）であると推定される発射体速度用のものである。最初の発射で完全貫通が得られた場合、パネルの部分貫通を得るために、次の発射は毎秒約１５．５メートル（５０フィート）小さい発射体速度用のものである。これに反して、最初の発射で貫通が得られなかったかまたは部分貫通が得られた場合、パネルの完全貫通を得るために、次の発射は毎秒約１５．２メートル（５０フィート）大きい発射体速度用のものである。そのパネルの防弾限界（Ｖ５０）を求めるのに十分な発射が行われるまで、１つの部分貫通および１つの完全貫通を得た後に、後続の毎秒約１５．２メートル（５０フィート）の速度増または速度減が用いられる。
【００４５】
個々の最大部分貫通衝撃速度と最小完全貫通衝撃速度との間に毎秒３８．１メートル（１２５フィート）以下の差があるという条件付きで、同じ数の少なくとも３つの最大部分貫通衝撃速度と最小完全貫通衝撃速度との算術平均を求めることにより防弾限界（Ｖ５０）を計算する。
【００４６】
実施例１
織られたアラミド糸を用いて、この実施例についての試験を実施した。その糸は、Ｅ．Ｉ．ｄｕ　Ｐｏｎｔ　ｄｅ　Ｎｅｍｏｕｒｓ　ａｎｄ　Ｃｏｍｐａｎｙにより商品名Ｋｅｖｌａｒ（登録商標）で販売されているアラミド糸であった。アラミドはポリ（ｐ−フェニレンテレフタルアミド）であった。
【００４７】
デシテックス当たり２１．３グラムのテナシティ、デシテックス当たり７９０グラムの弾性率、および２．５％の破断伸度を有する１２６６デシテックスのアラミド糸から、センチメートル当たり７×７端部および０．５６の布ち密度因子の状態に千鳥綾織で織られた布の２４層を用いて外面を製造した。外面は４．３４ｋｇ／ｍ２の面密度を有していた。
【００４８】
デシテックス当たり２４．０グラムのテナシティ、デシテックス当たり６７５グラムの弾性率、および３．４％の破断伸度を有する９３０デシテックスのアラミド糸から、センチメートル当たり１２．２×１２．２端部および０．９２５の布ち密度因子の状態に平織で織られた布の２２層を用いて内面を製造した。内面は５．０８ｋｇ／ｍ２の面密度を有していた。
【００４９】
耐ナイフ突刺し性および防弾限界について、外面および内面を個々におよび組み合わせて試験した。外面と内面とを一緒に配置することによって組合せを行った。試験の結果を表に示す。
【００５０】
面　　　　　　層の数　　　　　最小貫通運動　　　　　　　　防弾限界
エネルギー（ジュール）　　Ｖ５０（ｍ／秒）
外面のみ　　　　２４　　　　　　２０．３　　　　　　　　　　４２３
内面のみ　　　　２２　　　　　　　＜５　　　　　　　　　　　４６６
外面の上に内面　２２／２４　　　１３．６　　　　　　　　　　５９１
内面の上に外面　２４／２２　　　５０．９　　　　　　　　　　５７３
【００５１】
最小貫通運動エネルギーは、試験方法において記載した耐ナイフ突刺し性試験についてのジュール単位での試験結果である。外面は２０ジュールというまずまずの最小貫通エネルギーを示し、内面は非常に小さい耐ナイフ突刺し性を示したことに注意されたい。受け面として内面を用いる試験実施のために内面と外面とを組み合わせた場合、最小貫通運動エネルギーは単独で試験された外面のそれよりも小さかった。
【００５２】
（本発明に従って）受け面として外面を用いた試験実施のために内面と外面とを組み合わせた場合、最小貫通運動エネルギーは驚くほど高く、単独で試験された２つの面の合計の２倍よりも高くさえあった。本発明の物品はまた５７３ｍ／秒というＶ５０で良好な防弾保護を示した。
【国際公開パンフレット】
2004503740.tif 000005
2004503740.tif 000006
2004503740.tif 000007
2004503740.tif 000008
2004503740.tif 000009
2004503740.tif 000010
2004503740.tif 000011
2004503740.tif 000012
2004503740.tif 000013
2004503740.tif 000014
2004503740.tif 000015
2004503740.tif 000016
2004503740.tif 000017
2004503740.tif 000018
2004503740.tif 000019
2004503740.tif 000020
2004503740.tif 000021
2004503740.tif 000022
【国際公開パンフレット（コレクトバージョン）】
2004503740.tif 000023
【国際調査報告】
2004503740.tif 000024
2004503740.tif 000025
2004503740.tif 000026